(57)【要約】  【課題】  発熱性とドライ性の双方を兼ね備えた布地及び当該布地から構成された身装品を提供することを目的とする。  【解決手段】      高吸水性繊維の中空糸と、ポリエステルの異型断面糸とからなることを特徴とする布地により解決する。前記布地は、布地を基準（１００重量％）とした場合に、一方の面においては、前記高吸水性繊維の中空糸が７０〜５０重量％であり、前記ポリエステルの異型断面糸が３０〜５０重量％となるように構成され、かつ、他方の面においては、前記高吸水性繊維の中空糸が９０〜６０重量％であり、前記ポリエステルの異型断面糸が１０〜４０重量％となるように構成されることが好ましい。これにより、発熱性とドライ性とを兼ね備えた布地及び当該布地から構成された身装品を提供することができる。【選択図】    図１  
2005105476.tif 000002
【特許請求の範囲】
【請求項１】
高吸水性繊維の中空糸と、ポリエステルの異型断面糸とからなることを特徴とする布地。
【請求項２】
前記布地を基準（１００重量％）とした場合に、前記布地が、一方の面においては、前記高吸水性繊維の中空糸が７０〜５０重量％であり、前記ポリエステルの異型断面糸が３０〜５０重量％となるように構成され、かつ、他方の面においては、前記高吸水性繊維の中空糸が９０〜６０重量％であり、前記ポリエステルの異型断面糸が１０〜４０重量％となるように構成された請求項１記載の布地。
【請求項３】
前記高吸水性繊維が綿である、請求項１又は２記載の布地。
【請求項４】
前記ポリエステルの異型断面糸が、多角形の異型断面繊維と略円型の異型断面繊維との混繊糸である請求項１〜３のいずれか１項記載の布地。
【請求項５】
請求項１〜４のいずれか１項記載の布地から構成された身装品。
【請求項６】
前記身装品が上着又は下着である請求項５記載の身装品。
【発明の詳細な説明】
【技術分野】
【０００１】
本発明は布地及び当該布地から構成された身装品に関し、詳しくは、高吸水性糸とポリエステルの異型断面糸とからなり、発熱性とドライ性の双方を兼ね備えた布地及び当該布地から構成された身装品に関する。
【背景技術】
【０００２】
近年、繊維又は糸に、気相又は液相の水分を吸収したときに熱を発生する「吸湿発熱性」、又は毛細管現象を利用して水分を素早く吸収し外気に拡散放出することにより残留水分率を下げる「ドライ性」等の機能を付与し、それらの機能を付与した繊維又は糸を利用して布地を構成し、この布地を用いて付加価値を高めた身装品が上市されている。
【０００３】
例えば、特開２００１−２８８６５０号公報には、綿糸を表側に配置し、ポリエステルの異型断面糸を裏側に配置した布地により、汗をかくこと等によって水分が付着しても、少なくとも肌と接する側を極めて短時間で乾燥状態とすることができ、水分によるべたつき感、気化熱が奪われることによる冷え感などの不快感を解消することができる旨が開示されている（特許文献１）。
【特許文献１】特開２００１−２８８６５０号公報
【発明の開示】
【発明が解決しようとする課題】
【０００４】
しかしながら、吸湿発熱性は水分を必要とするものであるのに対して、ドライ性は水分を蒸散するものである。また、吸湿発熱性を有する身装品は主として寒冷期に必要とされる性質であるのに対して、ドライ性を有する身装品は主として温暖期に必要とされる性質である。そのため、吸湿発熱性とドライ性の双方を兼ね備えた性質を有する布地又は当該布地から構成された身装品はこれまであまり検討されてこなかった。
【０００５】
従って、本発明は、発熱性とドライ性の双方を兼ね備えた布地及び当該布地から構成された身装品を提供することを目的とする。
【課題を解決するための手段】
【０００６】
本発明は上記の課題を解決するためになされたものであり、高吸水性繊維の中空糸と、ポリエステルの異型断面糸とからなることを特徴とする布地を提供するものである。
【０００７】
また、前記布地は、前記布地を基準（１００重量％）とした場合に、一方の面においては、前記高吸水性繊維の中空糸が７０〜５０重量％であり、前記ポリエステルの異型断面糸が３０〜５０重量％となるように構成され、かつ、他方の面においては、前記高吸水性繊維の中空糸が９０〜６０重量％であり、前記ポリエステルの異型断面糸が１０〜４０重量％となるように構成されることが好ましい。
【０００８】
さらに、前記高吸水性繊維が綿であることが好ましい。
【０００９】
さらにまた、前記ポリエステルの異型断面糸が、多角形の異型断面繊維と略円型の異型断面繊維との混繊糸であることが好ましい。
【００１０】
本発明は、上記の布地から構成された身装品を提供するものである。前記身装品は、例えば、上着又は下着であることが好ましい。
【発明の効果】
【００１１】
本発明により、発熱性とドライ性とを兼ね備えた布地及び当該布地から構成された身装品を提供することができる。
【発明を実施するための最良の形態】
【００１２】
次に、本実施形態に係る布地について図を参照しつつ説明する。図１は、本実施形態に係る布地１の断面を模式的に示した図である。また、図２は、布地１に使用される綿の中空糸（以下、単に「中空糸」と称することがある）１０の断面図である。更に、図３は、布地１に使用されるポリエステルの異型断面糸（以下、単に「異型断面糸」と称することがある）１２の断面図である。
【００１３】
図１に示す布地１は、主として中空糸１０と異型断面糸１２とから構成される。布地１は編物でも織物でもよいが、編物であることが好ましい。また、編物の編地は、フライス編み、天竺プレーティング編み等で編成することができるが、特にフライス編みが好ましい。フライス編みは、例えば、フライス編み機で製造することができる。このとき、中空糸１０と異型断面糸１２の割合は、重量比で中空糸：異型断面糸＝５０：５０〜７５：２５であることが好ましく、５５：４５〜７０：３０であることがより好ましい。
【００１４】
更に、布地１は、表面（図１における布地１の上側）と裏面（図１における布地１の下側）とでは、中空糸１０の割合と異型断面糸１２の割合を変えて布地を形成することが好ましい。
【００１５】
特に、布地１の表面においては、布地１を基準（１００重量％）とした場合に、中空糸１０を７０〜５０重量％とし、異型断面糸１２を３０〜５０重量％とすることが好ましい。一方、布地１の裏面においては、布地１を基準（１００重量％）とした場合に、中空糸１０を９０〜６０重量％とし、異型断面糸１２を１０〜４０重量％とすることが好ましい。
【００１６】
これにより、裏面を身体に接する側、表面を外気に接する側としたときに、裏面に多く存在する中空糸１０が身体に接することで肌触りが良くなるとともに、中空糸１０が身体から発生した気相又は液相の水分（汗など）を吸収することで熱を発生する。具体的には、布地１の温度が相対的に最大３．５℃上昇する。また、布地１の表面に多く存在する異型断面糸１２が、毛細管現象により布地１中の水分を外気に拡散放出し、布地１の残留水分率を低下させる。
【００１７】
したがって、この布地１から構成された上着又は下着等の身装品を装着したときに、装着者は、布地１の発熱による温感（暖かさ）と、残留水分率の低下によるドライ感の両方を得ることができる。
【００１８】
図２に示すように、中空糸１０は、中空部分１０ｂと、中空部分１０ｂの周りを取り囲む綿繊維１０ａとから構成されている。このように芯部分が中空となった中空糸１０は、異なる素材を芯鞘構造に紡出する紡糸方式（フォーカスメソッド方式）により、芯部分を溶解可能な糸（図示せず）にし、鞘部分を綿糸で構成した２層構造糸を、後加工により芯糸のみ溶解することで得ることができる。
【００１９】
図３に示すように、異型断面糸１２は、多角形の異型断面繊維１２ａと、略円形の異型断面繊維１２ｂとから構成されている。このような異型断面糸１２は、星型、三角型、Ｙ字型等の多角型の断面を有する異型断面繊維と、略円形の断面を有する異型断面繊維とを混繊することにより得ることができる。このように、多角形の異型断面繊維と略円形の異型断面繊維を混繊することにより、微細な空隙１２ｃをより多く形成することができる。空隙１２ｃが多ければ水分の拡散速度が向上するため好ましい。また、繊維度は細くすることによっても空隙１２ｃを多く形成することができる。
【００２０】
なお、中空糸１０は、水分の吸収に優れ、水分の吸収により発熱する性質を備えた高吸水性繊維であれば綿に限られず、例えば、レーヨン、キュプラ等でもよい。
【００２１】
また、略円形の異型断面繊維の代わりに、通常の溶融紡糸により得られた繊維を使用して多角形の異型断面繊維と混繊してもよい。
【００２２】
更に、中空糸１０、異型断面糸１２に加えて、伸縮性を付与する観点からポリウレタン糸を使用することもできる。ポリウレタン糸は、布地１を基準（１００重量％）として０．５〜３．５重量％使用することが好ましい。
【００２３】
本発明は、Ｔシャツ、ジャケット、ブルゾン、カバーオール、コート、スラックス、ジーンズ、スカート等の上着（アウター）、またはタイツ、ストッキング、スパッツ、ブラジャー、パンツ等の下着（インナー）のほか、身体に装着する身装品であれば特に限定されず、帽子、靴下、マフラー、手袋、スキーウェア、スイミングウェア、ウエットスーツ等、種々のものに適用することができる。
【実施例１】
【００２４】
綿の中空糸と、多角形の異型断面糸と略円形の異型断面糸をランダムに配列させた状態で構成されたポリエステルの異型断面糸及びポリウレタン糸を用い、フライス編み機によりフライス編地の半袖Ｔシャツを製造した。このとき、半袖Ｔシャツ全体における糸の割合は、綿中空糸６７％、異型断面ポリエステル混繊糸３０％、ポリウレタン糸３％であった。また、半袖Ｔシャツ表面（外気に接する側）と裏面（肌に接する側）における綿の中空糸、ポリエステルの異型断面糸及びポリウレタン糸の割合を、布地を基準（１００％）としてそれぞれ以下の表に示すように設定した。
【００２５】
【表１】
2005105476.tif 000003
［試験例１］
実施例１で製造したＴシャツの布地の一部（縦３．５ｃｍ、横２．５ｃｍ）を切り取り、これを被験試料として、以下の要領で吸湿発熱性の評価を行った。密閉した測定部に被験試料を取り付け、湿度約９０％ＲＨの空気を送入して、吸湿発熱による温度変化を表面温度計で測定した。その測定結果を、以下の評価基準に基づき評価した。なお、比較例として、吸湿発熱機能を有するアクリレート繊維１２％とポリエステル繊維８８％からなる布地（比較例１）と、ポリエステル繊維１００％からなる布地（比較例２）を用いて同様の評価を行った。なお、布地はフライス編み機によりフライス編地を編成した。
【００２６】
Ａ：２度以上の温度の上昇が認められた
Ｂ：１．５〜２℃未満の温度の上昇が認められた
Ｃ：温度の上昇が１．５度未満であった
【００２７】
【表２】
2005105476.tif 000004
［試験例２］
実施例１で製造したＴシャツの布地の一部（縦３．５ｃｍ、横２．５ｃｍ）を切り取り、これを被験試料として、以下の要領でドライ性の評価を行った。なお、以下の評価は実施例１の布地の裏面で行った。
（１）吸水速度
ＪＩＳ  Ｌ１９０７滴下法により、１秒あたりの水滴の吸水速度を測定した。結果は、１秒未満の吸水速度であった。
（２）残留水分率
２０℃、６５％ＲＨ下の雰囲気中で、被験試料に約０．３ｇの水を滴下させ、各時間の質量を測定し、残留水分率を算出した。残留水分率は、以下の式により求めた。結果は下記の表に示す。
【００２８】
残留水分率（％）＝各時間の水分量（ｇ）／滴下直後の水分量（ｇ）×１００
【００２９】
【表３】
2005105476.tif 000005
（原布：製造直後の布地    処理後：ＪＩＳ  Ｌ０２１７  １０３法に基づき洗濯及び吊り干しを１０回繰り返した後の布地）
【図面の簡単な説明】
【００３０】
【図１】本実施形態に係る布地１の断面を模式的に示した図である。
【図２】布地１に使用される綿の中空糸１０の断面図である。
【図３】布地１に使用されるポリエステルの異型断面糸１２の断面図である。
【符号の説明】
【００３１】
１：布地
１０：綿の中空糸
１０ａ：綿繊維
１０ｂ：空洞
１２：ポリエステルの異型断面糸
１２ａ：ポリエステルの角型の異型断面繊維
１２ｂ：ポリエステルの略円形の異型断面繊維
１２ｃ：空隙
【図１】
2005105476.tif 000006
【図２】
2005105476.tif 000007
【図３】
2005105476.tif 000008